중합 은 , Dean - Stark 관 을 장착 한 200 mL 의 세 퍼 러블 플라스크 에 , 히드로퀴논 술폰산 칼륨 6 . 18 g ( 27 . 09 mmol ) , 4 , 4 '- 디 플 루 오로 디페닐 술폰 10 . 00 g ( 39 . 33 mmol ) , 4 , 4 '- 디 히드록시 비페닐 2 . 28 g ( 12 . 25 mmol ) , 탄산칼륨 5 . 98 g ( 43 . 26 mmol ) 를 넣 어 디 메틸 술 폭 사이드 74 ㎖, 톨루엔 40 ㎖ 중 , 아르곤 분위기 하 , 배스 온도 150 ℃ ( 내온 130 ± 5 ℃) 에서 3 시간 공비 탈수 시켰 다 . 3 시간 후 , 톨루엔 을 계 외 로 제거 하 고 , 추가 로 내온 150 ℃ 에서 12 시간 반응 시켰 다 . 반응 은 GPC 측정 에 의해 추적 하 였 다 . 반응 종료 후 , 반응 용액 을 80 ℃ 까지 방랭 하 고 , 3 L 의 2 M 염산 수용액 에 적하 하 였 다 . 석출 된 백색 의 폴리머 를 여과 하 고 , 세정 여과 액 의 pH 가 약 7 이 될 때 까지 수세 하 고 , 그 후 80 ℃ 의 물 에서 2 시간 처리 하 는 공정 을 2 회 실시 하 였 다 . 오븐 ( 80 ℃) 에서 건조 시켜 하 기 에 나타내 는 공중 합체 C 14 . 67 g ( 수율 92 ％) 을 얻 었 다 . 막 제조 는 실시 예 1 에 준거 하 여 실시 하 였 다 .